ЯЧЕИСТАЯ СТРУКТУРА, ЕЕ ИЗГОТОВЛЕНИЕ И ИСПОЛЬЗОВАНИЕ

1. Выполненная в виде единого целого ячеистая структура из пластмассового материала, изготовленная посредством растяжения исходного пластмассового листового материала, выполненного с решеткой отверстий, при этом ячеистая структура содержит множество в основном параллельных реберных структур, проходящих продольно в первом направлении, параллельном направлению растяжения, и множество в основном параллельных стержневых структур, проходящих во втором направлении, поперечном реберным структурам, при этом указанные реберные структуры иуказанные стержневые структуры соединены друг с другом областями соединения в расположенных на расстоянии друг от друга местах вдоль их соответствующих длин, за счет чего реберные структуры разделены вдоль своей длины на чередующиеся области соединения и реберные сегменты, и стержневые структуры разделены вдоль своей длины с помощью чередующихся стержневых сегментов и областей соединения, при этом:
а) реберные структуры выполнены так, что реберные сегменты ориентированы в первом направлении вдоль их длины, и ориентация в первом направлении проходит через области соединения, соединяющие два таких ориентированных реберных сегмента, и
b) стержневые структуры выполнены так, что их полная степень растяжения во втором направлении составляет максимально 1, и все места вдоль длины стержневых структур имеют максимально ориентацию, равную 1,5, во втором направлении.
2. Ячеистая структура по п. 1, в которой реберные структуры
выполнены так, что при измерении в первом направлении степень растяжения в средних точках областей соединения составляет по меньшей мере примерно 20%, предпочтительно по меньшей мере примерно 30%, более предпочтительно по меньшей мере примерно 40% и еще более предпочтительно по меньшей мере примерно 50% степени растяжения в средних точках соседних реберных сегментов.
3. Ячеистая структура по п. 2, в которой реберные структуры выполнены так, что при измерении в первом направлении степень растяжения в средних точках областей соединения составляет по меньшей мере примерно 55%, предпочтительно по меньшей мере примерно 60%, более предпочтительно по меньшей мере примерно 65% и наиболее предпочтительно по меньшей мере примерно 70% степени растяжения в средних точках соседних реберных сегментов.
4. Ячеистая структура по любому из пп. 1-3, в которой при измерении в первом направлении степень растяжения в средних точках реберных сегментов лежит в диапазоне от 5:1 до 12:1.
5. Ячеистая структура по п. 4, в которой при измерении в первом направлении степень растяжения в средних точках реберных сегментов лежит в диапазоне от 7:1 до 10:1.
6. Ячеистая структура по п. 5, в которой при измерении в первом направлении степень растяжения в средних точках реберных сегментов лежит в диапазоне от 7,5:1 до 9,5:1.
7. Ячеистая структура по п. 6, в которой при измерении в первом направлении степень растяжения в средних точках реберных сегментов составляет примерно 9:1.
8. Ячеистая структура по любому из пп. 6 или 7, в которой при измерении в первом направлении степень растяжения в средних
точках областей соединения составляет 5:1-6:1.
9. Ячеистая структура по п. 1, в которой при измерении во втором направлении полная степень растяжения стержневых структур составляет 0,8-0,9.
10. Ячеистая структура по п. 1, в которой все места вдоль длины стержневых структур имеют минимальную ориентацию 0,8 во втором направлении.
11. Ячеистая структура по п. 10, в которой все места вдоль длины стержневых структур имеют минимальную ориентацию в диапазоне от 0,85 до 1,15 во втором направлении.
12. Ячеистая структура по п. 1, которая является геосеткой.
13. Ячеистая структура по п. 1, в которой при измерении в первом направлении расстояние между центрами двух соседних стержневых сегментов составляет 20-50 см.
14. Ячеистая структура по п. 1, в которой при измерении в первом направлении стержневые сегменты имеют ширину от 6 до 14 мм.
15. Ячеистая структура по п. 14, в которой при измерении в первом направлении стержневые сегменты имеют ширину от 8 до 12 мм.
16. Ячеистая структура по п. 15, в которой при измерении в первом направлении стержневые сегменты имеют ширину от 10 до 12 мм.
17. Выполненная в виде единого целого геосетка из пластмассового материала, изготовленная посредством растяжения исходного пластмассового листового материала, выполненного с решеткой отверстий, при этом ячеистая структура содержит
множество в основном параллельных реберных структур, проходящих в первом направлении, и множество в основном параллельных стержневых структур, проходящих во втором направлении, поперечном реберным структурам, при этом указанные реберные структуры и указанные стержневые структуры соединены друг с другом областями соединения в расположенных на расстоянии друг от друга местах вдоль их соответствующих длин, за счет чего реберные структуры разделены вдоль своей длины на чередующиеся области соединения и реберные сегменты, и стержневые структуры разделены вдоль своей длины с помощью чередующихся стержневых сегментов и областей соединения, при этом:
а) реберные структуры выполнены так, что при измерении в первом направлении степень растяжения в средних точках областей соединения находится в диапазоне (5:1-6:1), а степень растяжения в средних точках реберных сегментов находится в диапазоне (7,5:1-9,5:1), и
b) стержневые структуры выполнены так, что при измерении во втором направлении их полная степень растяжения составляет максимально 1, и все места вдоль длины стержневых структур имеют максимально ориентацию, равную 1,5, во втором направлении.
18. Геосетка по п. 17, в которой все места вдоль длины реберных структур имеют минимальную ориентацию 0,8 во втором направлении.
19. Геосетка по п. 18, в которой все места вдоль длины стержневых структур имеют ориентацию в диапазоне от 0,85 до 1,15 во втором направлении.
20. Геосетка по любому из пп. 17-19, в которой реберные
структуры выполнены так, что при измерении в первом направлении степень растяжения в средних точках областей соединения составляет примерно 5,5:1, и степень растяжения в средних точках реберных сегментов составляет примерно 9:1.
21. Геосетка по п. 17, в которой при измерении в первом направлении расстояние между центрами двух соседних стержневых сегментов составляет 200-500 мм.
22. Геосетка по п. 17, в которой при измерении в первом направлении стержневые сегменты имеют ширину от 6 до 14 мм.
23. Геосетка по п. 22, в которой при измерении в первом направлении стержневые сегменты имеют ширину от 8 до 12 мм.
24. Геосетка по п. 23, в которой при измерении в первом направлении стержневые сегменты имеют ширину от 10 до 12 мм.
25. Ячеистая структура по любому из пп. 1-16 или геосетка по любому из пп. 17-24, в которой растяжение в первом направлении представляет собой только операцию растяжения, применяемую при изготовлении ячеистой структуры или геосетки.
26. Способ изготовления выполненной в виде единого целого ячеистой структуры из пластмассового материала, содержащий:
i) обеспечение исходного пластмассового листового материала, имеющего отверстия, расположенные в регулярном решетчатом порядке, так что имеются параллельные первые ряды отверстий в первом направлении и параллельные вторые ряды отверстий во втором направлении, поперечном первому направлению, за счет чего указанный исходный материал имеет образующие стержневые структуры зоны, заданные между соседними рядами вторых отверстий, и образующие реберные структуры зоны, заданные между
соседними первыми рядами отверстий, и
ii) растяжение указанного материала в первом направлении (предпочтительно при условии, что имеется максимально 15% сужения во втором направлении) для создания ячеистой структуры, состоящей из множества в основном параллельных, продольных реберных структур, проходящих параллельно первому направлению, и множества в основном параллельных стержневых структур, проходящих параллельно второму направлению, при этом указанные реберные структуры и стержневые структуры соединены друг с другом с помощью областей соединения в расположенных на расстоянии друг от друга местах вдоль их соответствующих длин, за счет чего реберные структуры разделены вдоль своей длины на чередующиеся области соединения и реберные сегменты, и стержневые структуры разделены вдоль своей длины на чередующиеся стержневые сегменты и области соединения,
при этом ширина (в направлении растяжения) образующих стержневые структуры зон и степень растяжения приводят к изготовлению ячеистой структуры, в которой:
а) реберные структуры образованы так, что реберные сегменты ориентированы в первом направлении вдоль своих длин, и ориентация в первом направлении проходит через области соединения, соединяющие два таким образом ориентированных реберных сегмента, и
b) стержневые структуры образованы так, что их полная степень растяжения во втором направлении составляет максимально 1, и все места вдоль длины стержневых структур имеют максимально ориентацию, равную 1,5, во втором направлении.
27. Способ по п. 26, в котором отверстия удлинены в первом направлении.
28. Способ по п. 27, в котором удлиненные отверстия симметричны вокруг своей продольной оси и имеют более узкую ширину в промежуточной зоне, чем в концевых зонах.
29. Способ по п. 28, в котором отверстия имеют длину от 20 до 40 мм.
30. Способ по любому из пп. 28 или 29, в котором максимальная ширина отверстия лежит в диапазоне от 9 до 18 мм.
31. Способ по любому из пп. 28 или 29, в котором сужение отверстия на каждой стороне лежит в диапазоне 0,3-0,8 мм.
32. Способ по любому из пп. 28 или 29, в котором удлиненные отверстия имеют плоские (линейные) концы и изогнутые по радиусу (выпуклые) углы.
33. Способ по п. 32, в котором радиус углов лежит в диапазоне 3-5 мм.
34. Способ по п. 26, в котором исходный пластмассовый листовой материал имеет толщину 2-12 мм.
35. Способ по п. 34, в котором исходный пластмассовый листовой материал имеет толщину 2-10 мм, предпочтительно 4 мм.
36. Способ по п. 26, в котором фактическая скорость деформации материала во время процесса растяжения составляет 2-12 м/мин.
37. Способ по п. 26, в котором исходный пластмассовый листовой материал растягивают до полной степени растяжения 7:1-8:1.
38. Способ по п. 26, в котором исходный материал растягивают
так, что все места вдоль длины стержневых структур имеют минимально ориентацию 0,8 во втором направлении.
39. Способ по п. 38, в котором исходный материал растягивают так, что все места вдоль длины стержневых структур имеют ориентацию в диапазоне 0,85-1,15 во втором направлении.
40. Способ по п. 26, в котором расстояние между соседними концами двух соседних отверстий в ряду в первом направлении находится в диапазоне 6-14 мм.
41. Способ по п. 40, в котором расстояние между соседними концами двух соседних отверстий в первом направлении находится в диапазоне 8-12 мм.
42. Способ по п. 41, в котором расстояние между соседними концами двух соседних отверстий в первом направлении находится в диапазоне 10-12 мм.
43. Способ по п. 42, в котором расстояние между соседними концами двух соседних отверстий в первом направлении составляет примерно 11 мм.
44. Способ по п. 26, в котором наименьшее расстояние между двумя соседними отверстиями во втором направлении составляет от примерно 10 мм до примерно 18 мм.
45. Способ по п. 26, в котором растяжение в первом направлении представляет собой только операцию растяжения, применяемую в способе.
46. Ячеистая структура по любому из пп. 1-16 или геосетка по любому из пп. 17-24, изготовленная с помощью способа по любому из пп. 26-45.
47. Способ усиления состоящего из частиц материала,
содержащий внедрение в состоящий из частиц материал ячеистой структуры по любому из пп. 1-16 или геосетки по любому из пп. 17-24.
48. Состоящий из частиц материал, усиленный с помощью способа по п. 47.
49. Геоинженерная конструкция, содержащая массу состоящего из частиц материала, усиленного посредством внедрения в него ячеистой структуры по любому из пп. 1-16 или геосетки по любому из пп. 17-24.